(57)【要約】【課題】  スペクトルの異なる３種類の光線、蛍光灯などの人工光線と、紫外線と、太陽光などの自然光に応じて、それぞれ３変色し、かつ、傾けたときに、偏光する塗料やインキなどの組成物を提供すること。【解決手段】  照射する光に応じて彩色変化する塗料を構成する塗料組成物であって、皮膜形成樹脂、スペクトルの異なる光線で変色する顔料及び／又は偏光・干渉顔料、着色顔料、反応性モノマー、希釈剤、及び添加剤の各成分を含む。【選択図】      なし【特許請求の範囲】
【請求項１】
照射する光に応じて彩色変化する塗料を形成する塗料組成物であって、皮膜形成樹脂、スペクトルの異なる光線で変色する顔料及び／又は偏光・干渉顔料、着色顔料、反応性モノマー、希釈剤、及び添加剤の各成分を含むことを特徴とする塗料組成物。
【請求項２】
請求項１に記載の塗料組成物において、スペクトルの異なる光線で変色する顔料が、酸化物単結晶に蛍光体をドープした単結晶粉末であることを特徴とする塗料組成物。
【請求項３】
スペクトルの異なる光線で変色する顔料及び偏光・干渉塗料を含む塗料を塗装した後、クリヤーコート剤を塗装することを特徴とする塗装方法。
【請求項４】
スペクトルの異なる光線で変色する顔料を含む塗料を塗装した後、偏光・干渉顔料を含むクリヤーコート剤を塗装することを特徴とする塗装方法。
【請求項５】
請求項３に記載の塗装方法において、スペクトルの異なる光線で変色する顔料を、塗料組成物に対して、１〜５０重量部、及び偏光・干渉顔料を０．１〜２０重量部を含む塗料組成物であることを特徴とする塗装方法。
【請求項６】
請求項４に記載の塗装方法において、スペクトルの異なる光線で変色する顔料を、塗料組成物に対して、１〜５０重量部含む塗料組成物であることを特徴とする塗装方法。
【請求項７】
請求項４に記載の塗装方法において、クリヤーコート剤が、０．１〜２０重量部の偏光・干渉顔料を含むことを特徴とする塗装方法。
【発明の詳細な説明】
【技術分野】
【０００１】
本発明は、照射する光に応じて彩色変化する塗料組成物及びその塗装方法に関し、詳しくは、スペクトルの異なる光源、例えば、蛍光灯と紫外線と自然光線に応じて、それぞれ色変化、発光（３変化）し、かつ、光の入射角度で偏光が増強される塗料組成物及び塗装方法に関する。
【背景技術】
【０００２】
従来、スペクトルの異なる光線、例えば、蛍光灯などによる人工光線、ブラックライトなどの紫外線、太陽光線のような自然光線が照射された際、いずれかの光線に応じた変色を示す塗料やインキはあったが、それぞれの光線に、変色を示し、かつ、角度を変えただけで変色するものは無かった。１色又は２色で変色するものとしては下記の通りである。
【０００３】
まず、紫外線で発色する塗料としては、蛍光塗料と蓄光塗料の混合タイプ（以下、これをＡタイプという）が公知である。その塗料を用いた塗装の方法としては、塗装する対象物（以下、被塗装物という。）に対して、通常プライマーを施し、白色の下塗りをした後、当該Ａタイプの塗料を塗装する。しかる後、仕上げ塗装することにより、ブラックライト（紫外線）の下でのみ発色するものである。
【０００４】
一方、特許文献１には、透明な基材シートとブラックライトからの照射光を蓄光して前記蛍光層とは異なる色に変色する蓄光層とを、兼ね備えており、前記蛍光層と前記蓄光層が前記基材シートにおける同じ平面領域に蓄層した状態で設けられている発光シート体が開示されており、同発光シートによれば、ブラックライトを消灯しても異なる色で発光するものである（以下、これをＢタイプと云う）。
【０００５】
前記Ａタイプの塗料は、ブラックライトの下で発色させるため、下塗りを白色に限定して行わなければならないという制約がある。
【０００６】
前記Ｂタイプの発光シート体は、発光層と蓄光層を所定領域に形成しなければならず、管理が大変である上、ブラックライト照射時と同ブラックライトを消灯した際の２種類の発光に止まり、可視光線や赤外線の下では色変化せず、３変化するものでは無く、傾けでも色変化しない。
【０００７】
【特許文献１】特開２００１−３１２２３５号公報
【発明の開示】
【発明が解決しようとする課題】
【０００８】
従って、本発明の技術的課題は、スペクトルの異なる３種類の光線、蛍光灯などの人工光線と、紫外線と、太陽光などの自然光に応じて、それぞれ３変色し、かつ、傾けたときに、偏光する塗料やインキなどの組成物を提供することにある。
【課題を解決するための手段】
【０００９】
本発明によれば、照射する光に応じて彩色変化する塗料であって、皮膜形成樹脂、スペクトルの異なる光線で変色する顔料及び／又は偏光・干渉顔料、着色顔料、反応性モノマー、希釈剤、及び添加剤の各成分を含むことを特徴とする塗料組成物が得られる。
【００１０】
また、本発明によれば、前記塗料組成物において、スペクトルの異なる光線で変色する顔料が、酸化物単結晶に蛍光体をドープした単結晶粉末であることを特徴とする塗料組成物が得られる。
【００１１】
また、本発明によれば、スペクトルの異なる光線で変色する顔料及び偏光・干渉塗料を含む塗料を塗装した後、クリヤーコート剤を塗装することを特徴とする塗装方法が得られる。
【００１２】
また、本発明によれば、スペクトルの異なる光線で変色する顔料を含む塗料を塗装した後、偏光・干渉顔料を含むクリヤーコート剤を塗装することを特徴とする塗装方法が得られる。
【００１３】
また、本発明によれば、前記塗装方法において、スペクトルの異なる光線で変色する顔料を、塗料組成物に対して、１〜５０重量部、及び偏光・干渉顔料を０．１〜２０重量部含む塗料組成物であることを特徴とする塗装方法が得られる。
【００１４】
また、本発明によれば、前記塗装方法において、スペクトルの異なる光線で変色する顔料を、塗料組成物に対して、１〜５０重量部含む塗料組成物であることを特徴とする塗装方法が得られる。
【００１５】
また、本発明によれば、前記塗装方法において、クリヤーコート剤が、０．１〜２０重量部の偏光・干渉顔料を含むことを特徴とする塗装方法が得られる。
【発明の効果】
【００１６】
本発明の照射する光に応じて彩色変化する塗料組成物は、スペクトルの異なる人工光線または紫外線、自然光線に応じてそれぞれ変色化する顔料や偏光体が、透明な塗料に均一に混合・分散されて成るので、場所に応じて彩色変化する。従って、この彩色変化する塗料を、時計や携帯電話、携帯可能なＡＶ機器、カー用品、アミューズメント、遊戯機器、等のあらゆるニーズに使用可能となり、各製品の意匠性を高め、商品の販売促進に大きく寄与することが可能となる。
【発明を実施するための最良の形態】
【００１７】
以下、本発明について更に詳しく説明する。
【００１８】
本発明の塗料組成物は、照射する光によって彩色変化する塗料およびインキなどであり、スペクトルの異なる光線で変色する顔料である酸化物単結晶に蛍光体をドープした単結晶粉末と、照射する光の角度で偏光・干渉する顔料の相互作用を有する塗料組成物である。
【００１９】
また、本発明の塗料組成物の製造方法は、偏光・干渉顔料として、天然マイカパール、合成マイカパール等の真珠光沢顔料と、金属箔、金属粉、金属フレーク、ガラスフレーク、及びガラスビーズ等の光輝性粉体と、酸化チタンパール、無機顔料・金属酸化物による着色パール粉体、構造発色繊維等の虹彩顔料よりなる群から選択される１種又は２種以上を、塗料組成物に対して、０．１〜２０重量部含む偏光する塗料組成物である。照射する光の角度により、メタリック調あるいはパール調の偏光・干渉があることを特徴とする塗料組成物である。
【００２０】
また、本発明の塗装方法は、照射する光に応じて彩色変化する塗料およびインキを塗装する方法であって、照射する光に応じて変色する顔料と偏光・干渉顔料を含んだ前記塗料組成物を塗装した後、クリヤーコート剤を塗装する塗装方法である。
【００２１】
また、本発明の塗装方法は、照射する光に応じて彩色変化する塗料およびインキを塗装する方法であって、照射する光に応じて変色する顔料を含む塗料組成物を塗装した後、偏光・干渉顔料を含んだクリヤーコート剤を塗装方法である。
【００２２】
ここで、本発明の塗料組成物に用いられる皮膜形成樹脂としては、塗料の使用用途や非塗装物材料によってことなるが熱硬化剤樹脂と熱可塑性樹脂に大別される。熱硬化性樹脂としてはアクリリ樹脂、ポリエステル樹脂、アルキッド樹脂、エポキシ樹脂等の溶剤型又は水系樹脂が用いられ、架橋剤樹脂としてメラミン樹脂やベンソグアナミン樹脂等の尿素系樹脂やフロックイソシアネート樹脂を用いることができる。
【００２３】
又、非塗装物材料が熱変形する場合や塗装設備により塗料の要求する過熱が不能な場合は、これらの熱硬化性樹脂に対しポリイソシアネート樹脂、ソルビトール骨格のエポキシ化合物やアルコキシシリル化合物等の反応性化合物により個別に調合して多成型塗料になる。
【００２４】
一方、熱可塑性樹脂としては塗料分野で常用されている塩素化ポリエチレン、塩素化ポリプロピレン等の塩素化オレフイン樹脂、塩化ビニル系樹脂、酢酸ビニル、塩化ビニデン及びこれらを重合したビニル樹脂、セルロース系樹脂、アセタール樹脂、アクリル樹脂、アルキッド樹脂、塩化ゴム系樹脂を使用することができる。
【００２５】
本発明の塗料組成物に用いられる溶剤は、皮膜形成樹脂の種類や塗膜形成方法により異なるが、溶解力等を考慮しトルエン、キシレンを代表とする芳香族系炭化水素系溶剤、ノルマルヘキサン等の脂肪族炭化水素系溶剤、イソプロピルアルコール、ブタノール等のアルコール溶剤、酢酸エチル、酢酸ブチル等のエステル系溶剤、メチルエチルケトン、メチルイソブチルケトン等のケトン系溶剤、ブチルセルソルブ等のグリコールエーテル系溶剤、水等と単体及び混合溶剤として使用することができる。
【００２６】
本発明の塗料組成物に用いられる添加剤としては、表面調整剤、硬化促進剤、タレ防止剤、紫外線吸収剤、光安定剤、酸化防止剤、沈降防止剤等が挙げられ、必要に応じて使用することができる。
【００２７】
また、本発明の塗料組成物の製造方法は、まず塗料成分、特に多彩化単結晶顔料及び偏光・干渉顔料を十分に皮膜形成樹脂に混合する必要がある。当該混合が不十分であると多彩化単結晶顔料及び偏光・干渉顔料に凝集が残り、皮膜形成樹脂に均一に分散しない。このため、沈降等が発生し塗料中に塊が残る。
【００２８】
均一な分散が得られない塗料は貯蔵安定性を失うばかりではなく、本発明である塗装品の意匠性を失う結果となる。
【００２９】
混合方法は塗料構成成分を十分に混合し得るものであれば、本発明においては、特に限定されないが、例えば、機械攪拌混合機や気流攪拌混合機を使用するのが好ましい。
【００３０】
機械攪拌混合機としては高速ミキサーを挙げることができる。混合条件としては、皮膜形成樹脂中に多彩化単結晶顔料及び偏光・干渉顔料を均一に混合することができ、且つ偏光・干渉顔料を損傷させない条件が採用される。このような条件を満たす回転速度としては８００〜１５００ｒｐｍが好ましい。これより回転速度が遅い場合には十分な均一混合を行うことが困難であり、逆に回転速度が速いと偏光・干渉顔料がディスクのせん断力によって破壊されやすくなるからである。
【００３１】
塗料成分の混合は、まず皮膜形成樹脂と溶剤を混合し、次に添加剤、沈降防止剤を十分に混合機で均一にする。このとき溶剤量が多く、液体の粘度が低いと沈降防止剤が十分に分散しない。沈降防止剤の十分な分散具合を確認したあと、偏光・干渉顔料を混合させる。顔料の種類によっては溶剤で十分に湿潤したあと、混合する場合もある。均一な混合を確認した後、表面調整剤、湿潤剤等を混合し、溶剤によって液体粘度を調整する。
【００３２】
以下に、具体例を示し、本発明を更に詳細に説明するが、本発明の範囲はこれらに限定されるものではない。
【００３３】
（例１）
下地塗料組成物として、アミノ基含有アクリル樹脂（不揮発分４０％の有機溶剤溶液）４０重量部に、ＮｄＡｌＯ３の酸化物単結晶にＥｕ２Ｏ３蛍光材料をドープした単結晶粉末を３５重量部、溶剤混合物（キシレン４０重量部、トルエン２０重量部、酢酸ブチル４０重量部の混合物）を２０重量部、その他塗膜形成副要素として添加剤（表面調整剤、沈降防止剤、湿潤剤）を５重量部配合して、下地塗料組成物Ａを作製した。
【００３４】
クリヤーコート塗料として、下地塗料組成物に使用したアミノ基含有アクリル樹脂を用いたクリヤー塗料１００重量部対して、１０〜６０μｍの酸化チタン被覆雲母粉を１重量部、溶剤混合物（キシレン４０重量部、トルエン２０重量部、酢酸ブチル４０重量部の混合物）を５重量部、その他塗膜形成副要素として添加剤（沈降防止剤）を１０重量部配合して、クリヤーコートＡを作製した。
【００３５】
（例２）
下地塗料組成物として、上記例１で使用したアミノ基含有アクリル樹脂４０重量部に、ＮｄＡｌＯ３の酸化物単結晶にＥｕ２Ｏ３蛍光材料をドープした単結晶粉末を３５重量部、１０〜６０μｍの酸化チタン被覆雲母粉を５重量部（溶剤名）、溶剤混合物（キシレン４０重量部、トルエン２０重量部、酢酸ブチル４０重量部の混合物）を１０重量部、その他塗膜形成副要素として添加剤（表面調整剤、沈降防止剤、湿潤剤）を１０重量部配合して下地塗料組成物Ｂを作製した。
【００３６】
クリヤーコート塗料として、下地塗料組成物に使用したアミノ基含有アクリル樹脂に８０重量部に、溶剤混合物（キシレン４０重量部、トルエン２０重量部、酢酸ブチル４０重量部の混合物）を１８重量部、塗膜形成副要素として添加剤（表面調整剤）を２重量部配合して、クリヤーコートＢを作製した。
【００３７】
（例３）
下地塗料組成物Ａ１００重量部に、架橋剤としてソルビトール骨格のエポキシ化合物を、アミノ基含有アクリル樹脂に対して、アミン価／水酸基価が１／１になるように混合、及び溶剤混合物（キシレン６０重量部、メチルイソブチルケトン２０重量部、酢酸ブチル２０重量部の混合物）を１０重量部を混合して、被塗物ＡＢＳ成型材に、乾燥膜厚が２０ｍμになるように下地塗料をスプレー塗装し、６５℃３０分間乾燥した。
【００３８】
次に、クリヤーコートＡ１００重量部に、架橋剤としてソルビトール骨格のエポキシ化合物を、アミノ基含有アクリル樹脂に対して、アミン価／水酸基価が１／１になるように混合、及び溶剤混合物（トルエン６０重量部、イソプロピルアルコール１０重量部、酢酸ブチル３０重量部の混合物）を２５重量部を混合して、下地塗膜上に、乾燥膜厚が１０ｍμになるように下地塗料をスプレー塗装し、６５℃３０分間乾燥した。
【００３９】
（例４）
下地塗料組成物Ｂ１００重量部に、架橋剤としてソルビトール骨格のエポキシ化合物を、アミノ基含有アクリル樹脂に対して、アミン価／水酸基価が１／１になるように混合、及び溶剤混合物（キシレン６０重量部、メチルイソブチルケトン２０重量部、酢酸ブチル２０重量部の混合物）を１０重量部を混合して、被塗物ＡＢＳ成型材に、乾燥膜厚が２０ｍμになるように下地塗料をスプレー塗装し、６５℃３０分間乾燥した。
【００４０】
次に、クリヤーコートＢ１００重量部に、架橋剤としてソルビトール骨格のエポキシ化合物を、アミノ基含有アクリル樹脂に対して、アミン価／水酸基価が１／１になるように混合、及び溶剤混合物（トルエン６０重量部、イソプロピルアルコール１０重量部、酢酸ブチル３０重量部の混合物）を２５重量部を混合して、被塗物下地塗膜上に、乾燥膜厚が１０ｍμになるように下地塗料をスプレー塗装し、６５℃３０分間乾燥した。
【００４１】
例３及び例４で得られた乾燥塗膜は人工光線、紫外線、自然光によって多彩化し、尚且つ偏角角度によって偏光・干渉することが確認出来た。
【産業上の利用可能性】
【００４２】
本発明に係る塗料組成物は、照射する光に応じて彩色変化するので、この彩色変化する塗料を、時計や携帯電話、携帯可能なＡＶ機器、カー用品、アミューズメント、遊戯機器、等のあらゆるニーズに使用可能である。